(57)【特許請求の範囲】
【請求項１】
次の成分（Ａ）及び（Ｂ）：
（Ａ）ポリステアリルメタクリレート ０．３〜２質量％、
（Ｂ）エチレンプロピレンコポリマー及び下記一般式(I)
【化１】
0004836638.tif 000005
（式中、Ｒ1 は、炭素数の最頻値にして２２〜１００のアルキル基を示し、Ｒ2 〜Ｒ5 は、同一又は異なって、炭素数１〜１０の炭化水素基を示す）
で表わされるジシロキサンワックスから選ばれる、融点が７７〜９５℃で、分岐構造を有するポリエチレン又はそのコポリマー                        ２〜１０質量％
を含有する固型メイクアップ化粧料。
【請求項２】
成分（Ａ）と成分（Ｂ）の含有割合が、質量比で、１：１〜１：５０である請求項１記載のメイクアップ化粧料。
【請求項３】
成分（Ａ）が、重量平均分子量が５万〜５０万のポリステアリルメタクリレートである請求項１又は２記載のメイクアップ化粧料。
【発明の詳細な説明】
【技術分野】
【０００１】
本発明は、温度の上がり下がりによる強度低下が起こりにくく、しかも外観のつやが低下しにくいメイクアップ化粧料に関する。
【背景技術】
【０００２】
スティック化粧料の保形性を高めるには、ワックス量を増量させることで可能であるが、この場合塗布感触の悪化を伴ってしまう。そこで、硬度の比較的高いワックス、例えば、ポリエチレンワックスやカルナウバワックスを用いることで少量のワックスで硬度を高めることが行われているが、これらのワックスでは、経時や温度変化によって硬度の低下が起こりやすい。
【０００３】
そこで、側鎖を有するワックス（特許文献１）や、ジシロキサン構造を有するポリエチレン（特許文献２）を配合し、保形性を改善することが検討されている。しかしながら、これらの技術によってスティックの硬度変化は改善されるものの、スティック化粧料の魅力のひとつである外観のつやが、経時や温度変化で低下してしまうという問題があった。
【特許文献１】特開平３−６３２０６号公報
【特許文献２】特開２００１−４８７２３号公報
【発明の開示】
【発明が解決しようとする課題】
【０００４】
本発明の目的は、温度の上がり下がりによる強度低下が起こりにくく、しかも外観のつやが低下しにくいメイクアップ化粧料を提供することにある。
【課題を解決するための手段】
【０００５】
本発明者らは、特定の油溶性高分子と、融点が９５℃以下の分岐構造を有するポリエチレン等を、特定の割合で組み合わせて用いれば、経時や温度変化での強度の低下及び外観のつやの低下が起こりにくいメイクアップ化粧料が得られることを見出した。
【０００６】
本発明は、次の成分（Ａ）及び（Ｂ）：
（Ａ）構成単位として分子内に炭素数１２〜２２のアルキル基を有するメタクリレートを６０質量％以上含み、疎水性のビニル基含有モノマーを４０質量％以下含む油溶性高分子
０．１〜１０質量％、
（Ｂ）融点が９５℃以下で、分岐構造を有するポリエチレン又はそのコポリマー
２〜１０質量％
を含有するメイクアップ化粧料を提供するものである。
【発明の効果】
【０００７】
本発明のメイクアップ化粧料は、温度の上がり下がりによる強度低下が起こりにくく、しかも外観のつやが低下しにくいものである。特に、スティック状の口紅等として好適である。
【発明を実施するための最良の形態】
【０００８】
本発明で用いる成分（Ａ）の油溶性高分子は、構成単位として分子内に炭素数１２〜２２のアルキル基を有するメタクリレートを６０質量％以上含み、疎水性のビニル基含有モノマーを４０質量％以下含むものである。
炭素数１２〜２２のアルキル基としては、炭素数１６〜２０のものが好ましく、炭素数１８が最も好ましい。
成分（Ａ）の油溶性高分子は、このような疎水性メタクリレートを、６０質量％以上、好ましくは９０質量％以上含有するものであり、それにより、高いつやを得ることができる。
【０００９】
一方、疎水性のビニル基含有モノマーとしては、２０℃の水１００ｇへの溶解度が２ｇ以下であるものが好ましい。
このようなモノマーとしては、炭素数２３以上のアルキル基を含有するメタクリレート、炭素数１１以下のアルキル基を含有するメタクリレート、炭素数１〜３０のアルキル基を含有するアクリレート、アルキルアクリルアミド系モノマー、アルキルメタクリルアミド系モノマーのほか、スチレン系モノマー等が挙げられる。より具体的には、メタクリル酸メチル、メタクリル酸ｔｅｒｔ−ブチル、アクリル酸ｔｅｒｔ−ブチル、アクリル酸イソボルニル、メタクリル酸イソボルニル、アクリル酸ジシクロペンタニル、メタクリル酸ジシクロペンタニル、スチレン、ｔｅｒｔ−ブチルアクリルアミド、ｔｅｒｔ−ブチルメタクリルアミド等が挙げられる。
【００１０】
成分（Ａ）の油溶性高分子は、このような疎水性のビニル基含有モノマーを、４０質量％以下、好ましくは１０質量％以下含有するものである。また、疎水性のビニル基含有モノマーとしては、フッ素含有モノマーを含まないのが好ましい。
【００１１】
成分（Ａ）の油溶性高分子において、油溶性とは、成分（Ａ）を５０〜９５℃で加熱したとき、成分（Ｂ）と均一に溶解できるものである。溶解条件は次のとおりである。成分（Ｂ）８０ｇと成分（Ａ）２０ｇを混合して５０〜９５℃に加熱し、ディスパーにて１０分攪拌する。更に、加熱状態で３０分間静置した際の外観を目視観察して判断する。即ち、溶け残りがなく、均一に溶解している状態、また屈折率差のある界面を生じない状態を油溶性という。
【００１２】
成分（Ａ）の油溶性高分子は、分子量が２万〜５０万、特に５万〜１５万であるのが、より高いつやが得られるので好ましい。
成分（Ａ）の油溶性高分子としては、特に炭素数１２〜２２のアルキル基を有するメタクリレートのホモポリマーが好ましく、炭素数１８のアルキル基を有するメタクリレートのホモポリマー（ポリステアリルメタクリレート）が最も好ましい。
【００１３】
成分（Ａ）の油溶性高分子は、１種以上を用いることができ、全組成中に０．１〜１０質量％、好ましくは０．３〜２質量％含有される。外観のつやの低下を抑制する効果の点から０．１質量％以上が好ましく、塗布時の感触のよさの点から１０質量％以下が好ましい。
【００１４】
本発明で用いる成分（Ｂ）は、融点が９５℃以下、好ましくは８０℃以下のものである。融点が９５℃を超えるものでは、経時や温度変化での強度の変化及びスティック外観のつやの低下を抑制する効果が発現しにくい。ここで、融点は、化粧料原料基準第２法により測定するものである。
【００１５】
このような融点を有し、分岐構造を有するポリエチレンまたはエチレンコポリマーとしては、ポリエチレン、エチレンプロピレンコポリマー、ジシロキサン構造を有するポリエチレン等が挙げられる。より具体的には、低密度ポリエチレンであるパフォーマレンPL（融点85℃、NEW PHASE TECNOLOGIES社製）、エチレンプロピレンコポリマーであるリップワックスPZ80（融点90℃、日本ナチュラルプロダクツ社製）、さらには、特開2001-48723号公報に記載のジシロキサンワックス等が挙げられる。
これらのうち、最も効果が高いのは、次の一般式(I)で表わされるジシロキサンワックスである。
【００１６】
【化１】
0004836638.tif 000002
【００１７】
（式中、Ｒ1 は、炭素数の最頻値にして２２〜１００のアルキル基を示し、Ｒ2 〜Ｒ5 は、同一又は異なって、炭素数１〜１０の炭化水素基を示す）
【００１８】
一般式（Ｉ）において、Ｒ1 は炭素数の最頻値にして２２〜１００、好ましくは２６〜１００、より好ましくは３２〜７０の鎖長を有するアルキル基である。Ｒ1 における炭素数の最頻値とは、分布のあるアルキル鎖長のうち、最も含有量の多いアルキル基の炭素数をいう。
【００１９】
Ｒ1 は、エチレンの重合で得たポリエチレン鎖として、あるいはヒドロシリル化反応による長鎖アルキル基として導入することができるが、Ｒ1 の炭素数の最頻値は、次の方法によって測定することができる。
【００２０】
融点測定器（例えばＹＡＮＡＣＯ製）にて測定した式（Ｉ）のジシロキサンの融点（例えば昇温速度：１℃／min ）が、同様に測定したｎ−アルカン標準品の融点と後述の範囲内で一致するとき、そのｎ−アルカン標準品の炭素数として求められる。ジシロキサンの溶け始めの温度をＡ℃、溶け終わりの温度をＢ℃とし、ｎ−アルカン標準品の溶け始めの温度をＥ℃、溶け終わりの温度をＦ℃としたとき、下記の条件がともにを満足される場合、ジシロキサン（Ｉ）のＲ1 の炭素数の最頻値は、そのｎ−アルカン標準品の炭素数と一致するものとする。
【００２１】
（数１）
│Ａ−Ｅ│≦２℃，    │Ｂ−Ｆ│≦２℃
【００２２】
また、上記の方法で測定した溶融前後の温度の幅は、（Ｂ−Ａ）℃が６℃以内、特に４℃以下が好ましい。
【００２３】
Ｒ2 〜Ｒ5 は、炭素数１〜１０のアルキル基が好ましく、特にメチル基が好ましい。
【００２４】
このようなジシロキサンワックスは、例えば、特開2001-48723号公報に記載の方法により製造することができる。
【００２５】
成分（Ｂ）は、１種以上を用いることができ、全組成中に２〜１０質量％、好ましくは３〜７質量％含有される。スティックが破損し難さの点から２質量％以上が好ましく、塗布する際の感触の点から１０質量％以下が好ましい。
【００２６】
また、成分（Ａ）と成分（Ｂ）の含有割合は、スティックの硬さと塗布時の感触の点から、質量比で、１：１〜１：５０、特に１：１〜１：３０であるのが好ましい。
【００２７】
更に、本発明のメイクアップ化粧料は、前記以外の油性成分、粉体、界面活性剤を含有することができる。
油性成分として、ワックス（固体脂）及びオイル（液油）を用いることができる。
ワックスとしては、常温で固体又は半固体の炭化水素、脂肪酸エステル、トリグリセライド、脂肪酸、高級アルコール及びこれらの誘導体が用いられ、具体的には、固体パラフィン、セレシン、マイクロクリスタリンワックス、低分子ポリオレフィン、ワセリン、ラノリン、ミツロウ、カルナウバワックス、キャンデリラワックス、ステアリルアルコール、ラウリン酸、ミリスチン酸、パルミチン酸、ステアリン酸、イソステアリン酸、ベヘニン酸、ラノリン脂肪酸、硬化ヒマシ油、１２−ヒドロキシステアリン酸等が挙げられる。
【００２８】
オイルとしては、常温で液体の炭化水素、脂肪酸エステル、トリグリセライド、脂肪酸、高級アルコール、シリコーンオイル、フッ素系オイル及びこれらの誘導体等が用いられ、具体的には、ヒマシ油、オリーブ油、アボガド油、パーム油、カカオ油、流動パラフィン、流動分岐パラフィン、ワセリン、スクワラン、水添ポリイソブテン、ステアリン酸ブチルエステル、ミリスチン酸オクチルドデシルエステル、ミリスチン酸イソプロピルエステル、ラノリン脂肪酸イソプロピルエステル、ラノリン脂肪酸へキシルエステル、アジピン酸ジイソプロピルエステル、セバチン酸ジイソプロピルエステル、イソノナン酸イソトリデシル、イソステアリン酸ポリグリセリル、ジカプリン酸ネオペンチルグリコール、２−オクチルドデカノール、オレイルアルコール、ジメチルポリシロキサン、メチルフェニルポリシロキサン、ジメチルシクロポリシロキサン、メチルハイドロジェンポリシロキサン、パーフルオロポリエーテル等が挙げられる。
これらの油性成分は、全組成中に１０〜８０質量％含有されるのが好ましい。
【００２９】
粉体としては、体質顔料、着色顔料、パール顔料を用いることができる。
体質顔料としては、例えばケイ酸、無水ケイ酸、ケイ酸マグネシウム、タルク、セリサイト、マイカ、カオリン、クレー、ベントナイト、オキシ塩化ビスマス、酸化ジルコニウム、酸化マグネシウム、酸化亜鉛、酸化アルミニウム、硫酸カルシウム、硫酸バリウム、硫酸マグネシウム、炭酸カルシウム、炭酸マグネシウム等の無機顔料及びこれらの複合粉体；ポリアミド、ポリエステル、ポリプロピレン、ポリスチレン、ポリウレタン、ナイロン、シリコーン樹脂、ビニル樹脂、尿素樹脂、フェノール樹脂、ケイ素樹脂、アクリル樹脂、メラミン樹脂、エポキシ樹脂、ポリカーボネート樹脂、ジビニルベンゼン・スチレン共重合体、シルクパウダー、セルロース、Ｎε−ラウロイル−Ｌ−リジン、長鎖アルキルリン酸金属塩、Ｎ−モノ長鎖アルキルアシル塩基性アミノ酸、金属セッケン等からなる有機粉体、及びこれらの複合粉体；上記無機粉体と有機粉体との複合粉体などが挙げられる。なお、これらの粉体の粒子形状は、球状、板状、針状、粒状及び不定形等いずれの形状でもよい。
【００３０】
着色顔料としては、酸化チタン、酸化亜鉛、黄酸化鉄、ベンガラ、黒酸化鉄、紺青、群青、酸化クロム、水酸化クロム等の金属酸化物、マンガンバイオレット、チタン酸コバルト等の金属錯体、更にカーボンブラック等の無機顔料、タール系色素、レーキ顔料等の有機顔料、カルミン等の天然色素などが挙げられる。
【００３１】
パール顔料としては、雲母、合成金雲母等を酸化チタン、酸化鉄、酸化ケイ素、紺青、酸化クロム、カルミン、有機顔料等の着色剤で被覆したパール顔料などを用いることができる。
これらの粉体は、通常の方法により、撥水処理、撥水・撥油化処理等の各種表面処理を施して用いても良い。
これらの粉体は、全組成中に５〜５０質量％含有されるのが好ましい。
【００３２】
界面活性剤としては、非イオン界面活性剤、アニオン界面活性剤、カチオン界面活性剤、両性界面活性剤を用いることができる。
非イオン界面活性剤としては、例えば、モノグリセライド、ソルビタン脂肪酸エステル、ショ糖脂肪酸エステル、ポリグリセリン脂肪酸エステル、アルカノールアミド、アミンオキサイド、ポリオキシエチレンアルキルエーテル、ポリエチレングリコール脂肪酸エステル、ポリオキシエチレンソルビタン脂肪酸エステル、ポリオキシエチレングリセリンモノ脂肪酸エステル、ポリオキシエチレンプロピレングリコールモノ脂肪酸エステル、ポリオキシエチレン硬化ヒマシ油、ポリオキシエチレン脂肪酸アミド、ポリオキシエチレンアルキルアミン、アルキルサッカライド、α−モノアルキルグリセリルエーテル、ジメチルポリシロキサン・ポリオキシアルキレン共重合体、ジメチルポリシロキサン・モノアルキルグリセリルエーテル共重合体（特開平６−１３５８７１号）等が挙げられる。
【００３３】
アニオン界面活性剤としては、例えば、アルキルベンゼンスルホネート、アルキルナフタレンスルホネート、ポリオキシエチレンアルキルエーテルサルフェート、ポリオキシエチレンラウリルエーテルリン酸塩等が挙げられる。
カチオン界面活性剤としては、脂肪族炭化水素基を有する第１級、第２級、第３級アミン塩、第４級アンモニウム塩等が挙げられる。
両性界面活性剤としては、β−ラウリルアミノプロピオン酸ナトリウム、ラウリルジメチルアミノ酢酸ベタイン、２−アルキル−Ｎ−カルボキシメチル−Ｎ−ヒドロキシエチルイミダゾリニウムベタイン等が挙げられる。
【００３４】
更に、本発明のメイクアップ化粧料は、保湿剤、増粘剤、酸化防止剤、アルコール、多価アルコール、防腐剤、紫外線吸収剤・散乱剤、有機溶剤、水溶性高分子、無機塩又は有機酸塩、キレート剤、乳化安定剤、ｐＨ調整剤、香料、各種エキス、薬剤、及び水等を適宜含有することができる。
【００３５】
本発明のメイクアップ化粧料は、通常の方法により製造することができ、油性、水性、乳化物の状態で、また固型、半固型、液状、ペースト状の形態で提供することができる。特に、スティック状の化粧料として好適である。
また、化粧料としては、口紅、リップグロス、リップクリーム、リップライナー、アイシャドウ、ルースパウダー、アイブロウ、アイライナー、頬紅、ネイルエナメル、マスカラ、粉白粉、固型白粉、フェイスパウダー、パウダーファンデーション、油性ファンデーション、クリーム状ファンデーション、リキッドファンデーション、コンシーラー等が含まれる。
【実施例】
【００３６】
合成例１
ステアリルメタクリレート５０ｇ、トルエン５０ｇを溶解混合し、これに２，２’−アゾビス−２，４−ジメチルバレロニトリル１ｇを加え、窒素雰囲気下、６５℃で５時間、さらに８０℃で１時間重合させた。得られた溶液にエタノールを沈殿剤として加えて生成物を沈殿させ、次いで加熱減圧乾燥することにより、ポリステアリルメタクリレートを得た。重量平均分子量は１０万であった。
得られたポリステアリルメタクリレート２０ｇを、エチレンプロピレンコポリマー（融点90℃；リップワックスPZ80、日本ナチュラルプロダクツ社製）８０gと９５℃で加熱攪拌すると、均一に溶解した。
【００３７】
合成例２
ステアリルメタクリレートをデシルメタクリレートに代える以外は、合成例１と同様に合成を行い、ポリデシルメタクリレートを得た。重量平均分子量は１０万であった。
得られたポリデシルメタクリレート２０ｇを、エチレンプロピレンコポリマー（融点90℃；リップワックスPZ80、日本ナチュラルプロダクツ社製）８０gと９５℃で加熱攪拌すると、均一に溶解した。
【００３８】
実施例１〜２及び比較例１〜４（口紅）
表１に示す組成の口紅を製造し、スティックの強度及びつやを評価した。結果を表１に併せて示す。
なお、表１中、セラミド類１としては、以下に示す化合物を用いた。
【００３９】
【化２】
0004836638.tif 000003
【００４０】
（製造方法）
表１に示す成分を、９０℃の加熱状態で攪拌混合し、これを表面の光沢性を高めたアルミ製金型へと流し込み、室温まで冷却した。得られたスティック口紅を容器に装填した。
【００４１】
（評価方法）
（１）スティックの強度：
容器からスティックを繰り出した状態で、スティック根元（支持部）から１cmの部分に負荷をかけていき、破損をおこした時の負荷値を強度とした。製造直後及び１０〜４０℃の温度サイクル（周期１日１サイクル）、保存１ヶ月後の強度を評価した。
【００４２】
（２）スティック表面のつや：
スティックを垂直に立て、スティック正面から４５°の位置に蛍光灯をおき、スティックに写りこんだ蛍光灯の反射光の明瞭度合いを、以下の基準により評価した。製造直後及び１０〜４０℃の温度サイクル保存１ヶ月後のつやを評価した。
○：反射光が明瞭。
△：反射光が知覚できる。
×：反射光が知覚できない。
【００４３】
【表１】
0004836638.tif 000004
【００４４】
表１の結果より、本発明の口紅はいずれも、温度の上がり下がりによる強度低下が起こりにくく、しかもスティック表面のつやが低下しにくいものであった。